Méthode pour préparer une composition d’électrode, la méthode comprenant : la combinaison d’un matériau actif d’électrode, d’un liant et d’un noir de carbone multifonctionnel ; et le traitement du liant en présence du noir de carbone, dans laquelle : la méthode est conduite sans ajout de solvant ; et le noir de carbone multifonctionnel a une BET qui est non supérieure à environ 1 600 m 2 /g et un IAH qui est non supérieur à environ 650 ml/100 g. Méthode selon la revendication 1, dans laquelle le matériau actif d’électrode est du graphite et le noir de carbone multifonctionnel a une BET dans une plage d’environ 35 à environ 1 600 m 2 /g et un IAH dans une plage d’environ 120 à environ 650 ml/100 g. Méthode selon la revendication 1, dans laquelle le matériau actif d’électrode est du graphite et le noir de carbone multifonctionnel a une BET dans une plage d’environ 50 à environ 200 m 2 /g et un IAH dans une plage d’environ 130 à environ 240 ml/100 g. Méthode selon la revendication 1, dans laquelle le matériau actif d’électrode est un composé de lithium et de métal de transition et le noir de carbone a une BET dans une plage d’environ 80 à environ 1 600 m 2 /g et un IAH dans une plage d’environ 120 à environ 650 ml/100 g. Méthode selon la revendication 1, dans laquelle le matériau actif d’électrode est un composé de lithium et de métal de transition et le noir de carbone a une BET dans une plage d’environ 500 à environ 1 600 m 2 /g et un IAH dans une plage d’environ 180 à environ 650 ml/100 g. Méthode selon l’une quelconque des revendications précédentes, dans laquelle le noir de carbone multifonctionnel a une ou plusieurs des propriétés suivantes : une énergie de surface d’environ 15 mJ/m 2 ou moins, une taille planaire microcristalline Raman (La) d’au moins environ 17 Å, un volume de mésopores d’au moins environ 0,35 cm 3 /g, un volume total de mésopores et de macropores d’au moins 1,0 cm 3 /g et un % de cristallinité d’au moins 22 %. Méthode selon l’une quelconque des revendications précédentes, dans laquelle le matériau actif d’électrode, le liant, le noir de carbone multifonctionnel et la composition d’électrode sont des matériaux particulaires libres. Méthode selon l’une quelconque des revendications précédentes, dans laquelle le liant peut être fibrillé, ne peut pas être fibrillé ou toute combinaison de ceux-ci. Méthode selon l’une quelconque des revendications précédentes, dans laquelle la combinaison du matériau actif d’électrode, du liant et de l’additif de noir de carbone est conduite dans des conditions de cisaillement qui sont inférieures aux conditions de cisaillement employées dans le traitement du liant en présence de l’additif de noir de carbone. Méthode selon l’une quelconque des revendications précédentes, dans laquelle la méthode est conduite en présence du noir de carbone multifonctionnel en tant que seul auxiliaire de fibrillation. Méthode comprenant en outre l’application de la composition d’électrode préparée selon l’une quelconque des revendications précédentes sur un substrat conducteur, pour former une électrode de batterie. Méthode selon l’une quelconque des revendications 1 à 10, comprenant en outre le traitement de la composition d’électrode pour former un film autoportant. Méthode pour préparer une composition d’électrode, la méthode comprenant : la combinaison d’un matériau actif d’électrode, d’un liant pouvant être fibrillé et d’un noir de carbone multifonctionnel ; et la soumission du liant pouvant être fibrillé à une opération de fibrillation en présence du noir de carbone multifonctionnel, dans laquelle : la méthode est conduite en l’absence de solvant, et le noir de carbone multifonctionnel a une BET qui est non supérieure à environ 1 600 m 2 /g et un IAH qui est non supérieur à environ 650 ml/100 g. Électrode à film traité par voie sèche comprenant : un matériau actif d’électrode, un liant traité et un noir de carbone multifonctionnel, dans laquelle avant toute opération de séchage, l’électrode à film contient un résidu de solvant en une quantité non supérieure à 1 % en poids par rapport au poids théorique de l’électrode à film, dans laquelle le noir de carbone multifonctionnel a une BET qui est non supérieure à environ 1 600 m 2 /g et un IAH qui est non supérieur à environ 650 ml/100 g. Méthode pour préparer une composition d’électrode, la méthode comprenant : la soumission d’un liant à des conditions de cisaillement élevé en présence d’un noir de carbone multifonctionnel pour traiter le liant ; et l’ajout d’un matériau actif d’électrode avant, pendant ou après l’étape (a), dans laquelle : le noir de carbone multifonctionnel a une BET qui est non supérieure à environ 1 500 m 2 /g et un IAH qui est non supérieur à environ 650 ml/100 g, et la méthode est conduite sans ajouter de solvant.